Конструкция высокопрочных датчиков
DESIGN OF HIGH-STRENGTH SENSORS

Изобретение относится к областям авиационной техники, диагностики технического состояния конструкций из полимерных композиционных, металлических и гибридных материалов с использованием волоконно-оптических акустических средств встроенного контроля в т.ч. регистрации образования и накопления дефектов в т.ч. вследствие ударного воздействия, в процессе эксплуатации конструкции, а также оценки ее технического состояния. Создание систем встроенного контроля, в т.ч. с применением волоконно-оптических акустических датчиков наиболее актуально для применения в конструкциях из полимерных композиционных материалов (ПКМ), технология изготовления которых позволяет внедрять как единичные датчики, так и системы датчиков на стадии изготовления.
Важным фактором, коренным образом влияющим на возможность интеграции таких систем в структуру материала конструкций из ПКМ, является конструктивное исполнение датчика, который, с одной стороны, должен обладать высокими прочностными характеристиками, соотносимыми со свойствами контролируемого материала конструкции, с другой стороны, так как ПКМ применяются при создании особо ответственных и высоконагруженных элементов конструкций, необходимо сведение к минимуму влияния вводимого датчика или сети датчиков на прочностные свойства материала конструкции и на несущую способность конструкции в целом.
Из уровня техники известна конструкция волоконно-оптического датчика акустической эмиссии на основе интерферометра Фабри-Перо, включающая два оптических волокна, соосно расположенных на расстояние 10 мм друг относительно друга, а также капилляра, в который встраиваются оптические волокна для формирования воздушного резонатора, при этом оптические волокна зафиксированы по отношению к капилляру, а регистрация акустической эмиссии осуществляется за счет изменения длины резонатора, причем зеркала резонатора сформированы за счет Френелевского отражения на торцах оптических волокон (патент США US 6289143, G01L 1/24, опубл. 11.09.2001).
Главным недостатком этого изобретения является формирование зеркал на торцах оптических волокон, что значительно снижает чувствительность датчика при этом функцией капилляра, использованного в конструкции датчика, является формирования оптического резонатора, а не обеспечение прочности конструкции датчика. Так, в случае деформаций конструкции выше 0,5% и при давлении 5-6 атм., оказываемых на датчик при эксплуатации, конструкция разрушается.
Из уровня техники известна конструкция акустического волоконно-оптического датчика на основе интерферометра Фабри-Перо, включающая оптическое волокно с перпендикулярным сколом на торце, приваренный к волокну капилляр и диафрагму, регистрация внешнего воздействия, включая акустическое, осуществляется за счет изменения длины резонатора при деформировании диафрагмы (патент США US 7054011, G01В 9/02, опубл. 30.06.2006).
Главным недостатком этого изобретения является невозможность интеграции конструкции датчика в структуру материала конструкции из ПКМ на стадии изготовления, так как воздействие технологического режима формования (температуры до 180° и удельного давления до 7 атм.) приводит к критической деформации диафрагмы и ее разрушению, при этом капилляр, использованный в конструкции, используется исключительно для формирования оптического резонатора, а не обеспечивает прочность конструкции датчика.
Наиболее близкой по технологической сущности и назначению к заявляемому изобретению, принятой за прототип, является конструкция волоконно-оптического датчика давления и ускорения, включающая волоконно-оптический резонатор на основе интерферометра Фабри-Перо, сформированного внутриволоконными зеркалами на торцах волокон, диафрагмы, защитного корпуса в виде трубки, изготовленного из керамики, пластика или металла, при этом регистрация внешнего воздействия, включая акустическое, осуществляется за счет изменения воздействия на диафрагму, которая передает воздействие на волоконный резонатор, находящийся в защитном корпусе и не имеющим непосредственного контакта с внешней средой (патент США US 6281976, G01B 9/02, опубл. 28.08.2001).
Недостатком указанного технического решения является наличие диафрагмы в конструкции датчика, через которую на датчик передается внешнее воздействие, что при деформациях, испытываемых конструкцией из ПКМ с интегрированными датчиками приводит к резкой потере чувствительности датчика вплоть до разрушения.
Задачей заявляемого изобретения является создание конструкции высокопрочного датчика, предназначенного как для поверхностного монтажа на конструкции из металлических, гибридных и полимерных композиционных материалов, так и для интеграции в структуру ПКМ на стадии изготовления, при этом конструкция датчика должна обеспечивать бесперебойную регистрацию образования и накопления дефектов в т.ч. вследствие ударного воздействия, а также оценивать ее техническое состояние в процессе эксплуатации конструкции во всем диапазоне нагружения.
Техническим результатом заявляемого изобретения является повышение прочности конструкции волоконно-оптического датчика, минимизация влияния введения конструкции датчика в материал конструкции из ПКМ на стадии изготовления на прочностные характеристики и несущую способность контролируемой конструкции, обеспечение непрерывного контроля технического состояния, регистрации факта возникновения и накопления дефектов в условиях динамических эксплуатационных нагрузок с частотой до 50 Гц, вызывающих деформации чувствительной части датчика до 1%, определение пороговых значений, при превышении которых дальнейшая эксплуатация конструкции невозможна.
2
Для достижения заявленного технического результата предлагается конструкция высокопрочного датчика, построенная на интерферометре Фабри-Перо с геометрической длиной (7-15) мм, причем зеркала внутриволоконного резонатора толщиной до 40 нм могут быть выполнены из Ni, Cr, TiO, при этом прочность датчика обеспечивается за счет применения защитного капилляра в виде цилиндрической трубки длиной (10-20) мм на основе кварцевого стекла диаметром (200-230) мкм, заполненного силиконовым маслом с вязкостью (5-60000) сСт и герметично запаянного с обеих сторон таким образом, что чувствительный элемент датчика находится внутри заполненного силиконовым маслом капилляра, зазор между капилляром и оптическим волокном составляет (1-5) мкм, при этом для компенсации структурной неоднородности осуществляется перепокрытие акрилатом зачищенного участка волоконного световода до капилляра и самого капилляра, при этом максимальный диаметр конструкции датчика сравним с диаметром стандартного волоконного световода и составляет величину не более 250 мкм, таким образом, геометрически конструкция подобна стандартному волоконному световоду в защитном акрилатном покрытии и может интегрироваться в конструкции из ПКМ на стадии изготовления, минимально влияя на прочностные характеристики материала конструкции, ввиду объемного содержания менее 0,01%, вместе с тем обеспечивая функцию мониторинга возникновения и накопления дефектов, а также оценку фактического технического состояния, причем предлагаемое конструктивное исполнение обеспечивает передачу деформации от материала контролируемой конструкции непосредственно на чувствительную зону датчика, за счет чего регистрируются акустические сигналы в диапазоне (1-500) кГц, характеризующие состояние материала конструкции, при этом деформационное воздействие оказывается только на капилляр.
Данное изобретение поясняется чертежами на фигурах 1 и 2.
На фиг. 1 изображена конструктивная схема высокопрочного волоконно-оптического датчика акустической эмиссии.
На фиг. 2 изображено сечение образца из ПКМ, содержащее высокопрочный волоконно-оптический датчик акустической эмиссии, где:
1 - Подводящее оптическое волокно;
2 - Сердцевина оптического волокна;
3 - Кварцевая оболочка оптического волокна;
4 - Защитная акрилатная оболочка оптического волокна;
5 - Зеркала резонатора Фабри-Перо;
6 - Резонатор Фабри-Перо;
7 - Силиконовое масло;
8 - Капилляр;
9 - Акрилатное перепокрытие;
10 - Конструкция из ПКМ.
Конструкция высокопрочного датчика деформации и/или акустической эмиссии содержит подводящее волокно (1), по которому подводится оптическое излучение к резонатору (6). В качестве подводящего волокна (1), а также волокна, использованного для резонатора Фабри-Перо (6), могут выступать различные виды оптических волокон, включающие телекоммуникационные, двулучепреломляющие, микроструктурированные и другие. Оптические волокна состоят из сердцевины (2) и кварцевой оболочки (3), в которых осуществляется распространение оптической волны. От механических воздействий подводящее волокно защищается с помощью защитной акрилатной оболочки (4). Оптический резонатор Фабри-Перо (6) формируется с помощью зеркал (5), напыленных методом магнетронного напыления на торцы волокон или нанесенных другим способом, позволяющим получить отражающую способность зеркал (4-15) %. Чувствительный элемент датчика на основе резонатора Фабри-Перо (6) интегрируется в защитный капилляр (8), который предотвращает прямое воздействие деформаций на датчик, интегрированный в материал конструкции. Капилляр имеет диаметр не более 230 мкм. Для сохранения акустического контакта между резонатором Фабри-Перо (6) и композитным материалом зазор между капилляром и резонатором заполняется силиконовым маслом (5), которое выступает в роле проводника акустического сигнала. Конструкция высокопрочного датчика может быть интегрирована в конструкцию из ПКМ на стадии изготовления.
Примеры осуществления.
Пример 1.
2
Подводящее оптическое волокно зачищают от защитной акрилатной оболочки на длину (1-2) см, после чего напыляют зеркало с отражающей способностью 10% толщиной до 40 нм из TiO. Берут зачищенное от защитной акрилатной оболочки оптическое волокно длиной (2-3) см и с помощью оптической сварки приваривают его к волокну с нанесенным зеркалом. Скалывают полученное оптическое волокно под углом 90° так, чтобы расстояние от зеркала до места скола составило 7 мм, после чего напыляют аналогичное зеркало на полученный торец оптического волокна. Сформированный интерферометр Фабри-Перо длиной 7 мм вводят в цилиндрический капилляр из кварцевого стекла длиной (10-15) мм диаметром 220 мкм, заполненный силиконовым маслом вязкостью (5-1000) сСт, причем зазор между капилляром и оптическим волокном составляет 2 мкм. Полученную конструкцию герметично запаивают с обеих сторон и наносят защитное перепокрытие вровень с исходным акрилатным покрытием подводящего оптического волокна, диаметр полученной конструкции не более 250 мкм.
Пример 2.
Подводящее оптическое волокно зачищают от защитной акрилатной оболочки на длину (1-2) см, после чего напыляют зеркало с отражающей способностью 15% толщиной до 40 нм из Cr. Берут зачищенное от защитной акрилатной оболочки оптическое волокно длиной (2-3) см и с помощью оптической сварки приваривают его к волокну с нанесенным зеркалом. Скалывают полученное оптическое волокно под углом 90° так, чтобы расстояние от зеркала до места скола составило 15 мм, после чего напыляют аналогичное зеркало на полученный торец оптического волокна. Сформированный интерферометр Фабри-Перо длиной 15 мм вводят в цилиндрический капилляр из кварцевого стекла длиной (17-20) мм диаметром 200 мкм, заполненный силиконовым маслом вязкостью (1000-10000) сСт, причем зазор между капилляром и оптическим волокном составляет 1 мкм. Полученную конструкцию герметично запаивают с обеих сторон и наносят защитное перепокрытие вровень с исходным акрилатным покрытием подводящего оптического волокна, диаметр полученной конструкции не более 250 мкм.
Пример 3.
Подводящее оптическое волокно зачищают от защитной акрилатной оболочки на длину (1-2) см, после чего напыляют зеркало с отражающей способностью 4% толщиной до 40 нм из Ni. Берут зачищенное от защитной акрилатной оболочки оптическое волокно длиной (2-3) см и с помощью оптической сварки приваривают его к волокну с нанесенным зеркалом. Скалывают полученное оптическое волокно под углом 90° так, чтобы расстояние от зеркала до места скола составило 10 мм, после чего напыляют аналогичное зеркало на полученный торец оптического волокна. Сформированный интерферометр Фабри-Перо длиной 10 мм вводят в цилиндрический капилляр из кварцевого стекла длиной (13-18) мм диаметром 230 мкм, заполненный силиконовым маслом вязкостью (10000-60000) сСт, причем зазор между капилляром и оптическим волокном составляет 5 мкм. Полученную конструкцию герметично запаивают с обеих сторон и наносят защитное перепокрытие вровень с исходным акрилатным покрытием подводящего оптического волокна, диаметр полученной конструкции не более 250 мкм.